Brevet FR2600055A1 — publié le 19871218

ALUMINATES MIXTES DE LANTHANIDE-MAGNESIUM_-LASERSgUTILISANT DES MONOCRISTAUX DE CES ALUMINATES La présente invention a pour objet des aluminates mixtes de lanthanide-magnésium obtenus sous forme de monocristaux et trouvant des applications particulières dans le domaine des 5 microlasers pour l'optique intégrée, Les télécommunications par fibres optiques ou la médecine (microchirurgie, traitement de la peau), dans le domaine des lasers de puissance émettant dans l'infrarouge ou le visible avec un certain degré d'accordabilité et des lasers de puissance accordables dans le visible permettant 10 notamment d'effectuer des traitements de matériaux (soudure, perçage, marquage, traitement de surface), des réactions photochimiques, la fusion thermonucléaire contrôlée ou la polarisation des atomes d'un gaz tel que l'hélium. Certains lasers selon l'invention émettent aux 15 longueurs d'onde de 1054 nm, 1082 nm, 1320 nm avec un certain degré d'accordabilité, d'autres lasers émettent dans la gamme de 1,5 à 3 micromètres et d'autres lasers encore émettent avec accordabilité entre 680 et 800 nm. Comme aluminates mixtes de lanthanide-magnésium, on 20 connaît en particulier- des aluminates de lanthane-néodymemagnésium, appelés LNA, de formule chimique La xNd MgA l019 avec O 0,9 0,1 11 19 aluminates mixtes ont notamment fait l'objet des brevets FR-A-2 448 134 et EP-A-0 043 776 déposés aux noms des demandeurs. 25 Ces aluminates mixtes obtenus sous forme monocristalLine présentent des propriétés lasers comparables à celles que présente le grenat d'yttrium et d'aluminium dopé au néodyme, connus sous l'abréviation YAG:Nd, et l'uLtraphosphate de néodyme (NdP 5014), émettant dans l'infrarouge. 14 En particulier, le LNA présente des longueurs d'onde d'émission laser particulièrement intéressantes à 1054 et 1082 nm encadrant celle du YAG à 1064 nm. En outre, il présente un autre domaine de longueurs d'onde d'émission autour de 1320 nm, domaine correspondant à la plus faible atténuation par les fibres optiques en silice, ce qui permet ainsi la transmission d'un maximum d'informations avec un minimum de perte. Les monocristaux de LNA peuvent être obtenus par un 5 grand nombre de méthodes de cristallogénèse utilisant un bain fondu telles que la méthode de Verneuil ou la méthode de Czochralski, afin de présenter l'effet laser. Toutefois, ces aluminates ne présentent pas de fusion dite congruante, c'est-à-dire que le monocristal ne possède pas la même composition que le bain fondu. En conséquence, la fabrication de monocristaux de ces aluminates et en particulier par La méthode de Czochralski la plus couramment utilisée, conduit à des cristaux de qualité insuffisante (bulles, défauts) dès qu'il s'agit d'atteindre les 15 grandes dimensions requises par l'industrie des lasers et plus spécialement des lasers de puissance (barreau de 6,35 mm de diamètre et de 100 mm de long). En outre, les longueurs d'onde d'émission laser du LNA sont en nombre réduit. Il est connu par ailleurs, des aluminates mixtes de lanthane-néodymemagnésium de formule La Nd Mg Al O dans 1-x x y 11 18+y laquelle x et y représentent des nombres tels que O Ces aluminates mixtes apportent une amélioration par rapport au LNA en ce qui concerne l'élaboration de monocristaux de grandes dimensions. Toutefois, la gamme de longueur d'onde couverte par ces lasers est encore limitée. L'invention ' a justement pour objet de nouveaux aluminates mixtes de lanthanide-magnésium réalisés sous forme de monocristaux de grandes dimensions, et par conséquent utilisables dans l'industrie des lasers de puissance, émettant dans une gamme de longueur d'onde allant du jaune à l'infrarouge (3 35 micromètres). Selon la caractéristique principale de l'invention, ces aluminates mixtes de lanthanide-magnésium, se caractérisent en ce qu'ils présentent la formule (I) suivante: (La Tr) Mg AL Cr 0 (La1-xTrx)1-y-v 1-z-tA L11-u+y+ 2z/3 u 19-t-3v/2 dans laquelle Tr représente a) au moins un corps simple trivalent choisi parmi les lanthanides, l'yttrium et le scandium, ou b) au moins un couple de lanthanides formé d'un élément bivalent et d'un élément trivalent avec conservation de la neutralité 10 électrique par adjonction d'aluminium ou de lacunes d'oxygène, ou toute combinaison de ce(s) corps simple(s) et de ce(s) couple(s); x représente un nombre tel que 0Ox 3+ 3+ représente Y ou Sc, u soit ó O, que lorsque x=O, u soit SO et que lorsque u=O, x soit SO. En outre, ces aluminates mixtes sont monophasés et présentent une structure cristalline du type 20 magnétoplombite, à maille hexagonale. Ils possèdent notamment des propriétés mécaniques voisines de celles de l'alumine. Selon l'invention, ces aluminates peuvent être utilisés comme émetteurs lasers dans une grande gamme de longueurs d'onde, 25 cette dernière dépendant de la nature de Tr et de la présence ou non de chrome. En outre, un grand nombre de ces aluminates présente une fusion dite congruante et les cristaux élaborés par la méthode de Czochralski sont de bonne qualité; il devient alors possible de préparer des monocristaux de grandes dimensions 30 demandés par l'industrie des lasers de puissance. Par ailleurs, ces aluminates mixtes présentent pendant la croissance du monocristal une absence de ségrégation des constituants permettant d'augmenter la vitesse de tirage du monocristal par rapport à celle du LNA. Ceci entraîne de ce fait 35 un gain important sur la durée de préparation des monocristaux ainsi que sur la durée de vie des creusets contenant le bain fondu à partir duquel on effectue le tirage. Dans la formule (I) ci-dessus,-pour xi0, Tr est par exemple choisi parmi le néodyme, le praséodyme, l'erbium, - 5 l'holmium, le thulium, les couples néodyme-europium divalent, praséodyme-europium divalent et les couples praséodyme-samarium, praséodyme-dysprosium, praséodyme-thulium, A-néodyme, Apraséodyme, Aerbium, A-holmium, A-thulium avec A représentant un élément choisi parmi l'yttrium, le scandium, le lutétium, le 10 cérium et le gadolinium. De préférence Tr est choisi parmi le néodyme, le praséodyme, l'erbium, l'holmium, le thulium, les couples néodymeeuropium divalent, prasédoymeeuropium divalent et les couples cérium-néodyme, cérium-praséodyme, praséodyme-samarium, praséodyme-dysprosium, praséodyme-thulium, cérium-erbium, cériumholmium. Lorsque dans la formule (I) x est égal à 0 et par consequent u non nul, les aluminates mixtes correspondants, réalisés sous forme de monocristaux, peuvent être utilisés comme 20 laser continu ou pulsé émettant dans le visible et le proche infrarouge avec accordabilité entre 680 et 800 nm, l'émission laser étant due au chrome. Actuelleme t, seule l'alexandrite dopée au chrome de formule BeAl 0: Cr, émettant entre 680 et 800 nm, présente 24 une réelle importance industrielle pour les lasers vibroniques. Les lasers vibroniques sont des lasers accordables dans lesquels les niveaux d'énergie responsables de l'effet laser sont des niveaux vibrationnels excités de l'état électronique fondamental. Lorsque Tr représente le praséodyme ou un couple 30 D-praséodyme o D représente un élément choisi parmi l'yttrium, le scandium, le lutétium, le cérium, le samarium, le dysprosium, le thulium à l'état trivalent ou l'europium à l'état divalent avec xi0, les aluminates mixtes correspondants selon l'invention, réalisés sous forme monocristalline, peuvent être 35 utilisés comme émetteur laser émettant dans le visible et principalement dans le jaune et dans le rouge. Ces aluminates dont La luminescence est due au praséodyme sont utilisables en particulier dans les lasers continus ou pulsés de puissance. Par laser de puissance, il faut comprendre un Laser émettant un faisceau lumineux d'au moins plusieurs watts. Lorsque dans la formule (I) Tr représente le néodyme ou le couple Enéodyme avec E représentant l'yttrium, le scandium, le lutétium, le cérium à l'état d'oxydation III ou l'europium à 10 l'état d'oxydation II, avec x0O les aluminates mixtes correspondant, réalisés sous forme de monocristaux, peuvent être utilisés comme émetteur laser, notamment dans des lasers de puissance, émettant dans l'infrarouge, et en particulier à 1054 nm, 1082 ou 1320 nm comme le LNA. Dans ces aluminates, l'émission 15 laser est due au néodyme. Lorsque dans la formule (I) Tr représente l'holmium ou un couple Gholmium, avec G représentant l'yttrium, le scandium, le lutétium ou le cérium avec x#O, les aluminates mixtes correspondants, fabriqués sous forme de monocristaux, peuvent 20 être utilisés comme émetteurs lasers et en particulier dans des lasers de puissance émettant dans l'infrarouge et plus spécialement à des longueurs d'onde allant de 1500 à 3000 nm. Les longueurs d'onde au voisinage de 3000 nm ont l'avantage d'être absorbées par l'eau. En outre, au voisinage de Z 1,5 micromètre, l'oeil n'est plus sensible à l'émission laser. Il s'ensuit une sécurité pour cet oeil. D'autres longueurs d'onde peuvent être émises lorsque Tr représente l'erbium ou le thulium pris isolément ou combiné avec le cérium, l'yttrium, le scandium ou le lutétium, ou toute 30 autre terre rare. Avec l'erbium, les émissions laser sont en particulier dans l'infrarouge. On sait que l'effet laser dépend de certains paramètres et en particulier, de la durée de vie de l'état excité E des ions à l'origine de l'effet laser. Si la durée de vie de cet état 35 excité est suffisamment importante, l'inversion de population, correspondant à un nombre d'ions dans l'état excité supérieure au nombre d'ions dans l'état fondamental, peut avoir lieu. Les transitions possibles entre le niveau excité E *et i des niveaux d'énergie plus faible pour le néodyme, le prasédoyme, 5 l'holmium, Le thulium, l'erbium, et le chrome sont notamment décrites dans un article de revue Phys. Status Sol. (a) 87, 11, (1985) intitulé "Achievements in the Field of Physics and Spectroscopy of Activated Laser Crystals" de A.Kaminskii. Des études ont montré que plus le composé mixte selon 10 l'invention contenait de lanthane, plus la durée de vie de l'état excité E augmentait. En revanche, l'intensité de la fluorescence augmente avec la concentration en ions luminescents. Toutefois, une trop grande quantité d'ions luminescents favorise des interactions entre ces ions, nuisibles à la fluorescence. Pour réaliser le peuplement de l'état excité E1, on excite les ions luminescents jusqu'à un niveau d'énergie E supérieur à l'état excité E1. Le peuplement de l'état E2 est obtenu par absorption de lumière, ou pompage optique. Le niveau d'énergie E étant très instable, les ions luminescents se désexcitent spontanément jusqu'à l'état d'énergie E. Etant donné que les pics d'absorption des lanthanides et en particulier du néodyme sont très étroits, la substitution partielle de l'aluminium par du chrome favorise l'absorption de lumière par l'aluminate. En effet, le chrome présente dans le 25 visible des bandes d'absorption larges: une première bande allant de 400 à 500 nm et une seconde bande allant de 600 à 700nm. Après avoir été porté à l'état excité par absorption de lumière dans l'une ou l'autre de ces bandes spectrales, le chrome 30 transfère son énergie aux ions néodyme permettant ainsi le peuplement du niveau d'énergie E. Cette transmission d'énergie est possible car la différence d'énergie entre l'état fondamental et l'état excité des ions chrome est voisine de la différence d'énergie entre 35 l'état fondamental et l'état superexcité E des ions néodyme. Le pompage optique dans les aluminates contenant du praséodyme peut être favorisé en substituant une partie des atomes Luminescents par du samarium, du dysprosium, du thuLium, du cérium trivaLent ou de L'europium divalent. En effet, certains 5 de ces éléments présentent des bandes d'absorption aussi Larges que celLes du chrome (La largeur des bandes d'absorption de ces Lanthanides et du chrome est Liée à la nature de Leurs transitions d'un niveau D à un niveau F). En outre, tous ces éléments satisfont à la règle de résonance entre certaines 10 transitions de fluorescence et l'absorption du praséodyme. Ces éléments (lanthanides ou chrome) sont appelés des sensibilisateurs d'émission laser alors que les ions luminescents responsables de l'effet laser sont appelés des activateurs laser. Le sensibilisateur et l'activateur sont choisis en 15 fonction de la longueur d'onde utilisée pour le pompage optique et de la longueur d'onde d'émission souhaitée. Dans le cas du néodyme un codopage cérium-chrome peut être envisagé. En l'absence de terre rare autre que le lanthane, 2C d'yttrium ou de scandium, le chrome joue le role d'activateur. La substitution partielle de l'aluminium par du chrome et/ou la substitution partielle des atomes luminescents par du cérium, du dysprosium, du thulium, du samarium trivalents, ou de l'europium divalent, selon le type d'activateur, permet 25 d'augmenter considérablement le rendement des lasers utilisant des monocristaux d'aluminates selon l'invention. Etant donné que la durée de vie de l'état excité E i décroit lorsque la quantité. en ions luminescents croit et qu'inversement l'intensité de fluorescence augmente lorsque la 30 quantité en ions luminescents croit, les monocristaux pour lesquels x est faible, par exemple voisin de 0,1 pour le néodyme, sont plus particulièrement adaptés à la réalisation de lasers de puissance fonctionnant en continu alors que les monocristaux pour lesquels x est plus important, par exemple 0,2. puissance fonctionnant en impulsions. D'autres caractéristiques et avantages de l'invention ressortiront mieux de La description qui va suivre, donnée à titre purement illustratif et nullement limitatif, en référence aux figures annexées dans lesquelles: - la figure 1 représente schématiquement un laser continu utilisant un monocristaL d'aluminate selon l'invention, et - la figure 2 représente schématiquement un laser pulsé 10 de puissance utilisant un monocristal d'aluminate selon l'invention. On décrit ci-après la fabrication des aluminates mixtes de lanthanide-magnésium de l'invention répondant à la formule (I). Ces aluminates sont obtenus en mélangeant intimement dans des proportions requises, les poudres du commerce de haute pureté des oxydes de lanthane, de Tr, de magnésium, d'aluminium et de chrome, puis en calcinant le mélange obtenu à une température de l'ordre de 1500 C. Après broyage du produit 20 résultant, on obtient une poudre qui peut alors être traitée en vue de réaliser un monocristal. Les poudres d'aluminates peuvent aussi être obtenues par coprécipitation à l'état amorphe des hydroxydes de lanthane, de Tr, de magnésium, d'aluminium, et de chrome. Cette 25 coprécipitation est réalisée avec de l'ammoniac dans une solution aqueuse ou non telle que l'alcool absolu contenant un mélange de nitrate ou de chlorure des différents éléments métalliques de l'aluminate. Les nitrates ou chlorures de magnésium, d'aluminium et de chrome sont ceux du commerce tandis que les autres nitrates 30 ou chlorures sont obtenus par dissolution de l'oxyde correspondant respectivement dans l'acide nitrique ou chlorhydrique. Le mélange obtenu est ensuite traité à 400 C en atmosphère ventilée jusqu'à sa déshydratation et l'élimination 35 complète du nitrate ou chlorure d'ammonium puis calciné à une température de 1500 C. La poudre obtenue, après broyage, peut alors être traitée en vue de réaliser un monocristal. Les oxydes pulvérulents des différents éléments utilisés présentent une granulométrie allant de I à 10 5 micromètres et une pureté supérieure à 99,99% afin d'obtenir un rendement aussi élevé que possible pour l'émission laser. De préférence, les monocristaux des aluminates selon l'invention sont élaborés par tirage Czochralski. Toutefois, toute autre méthode de cristallogénèse utilisant un bain fondu 10 peut être utilisée comme par exemple la méthode de zone flottante, la méthode de Bridgmann, la méthode de Verneuil, la méthode de Kyropoulos, ou la méthode de l'auto-creuset, modifiée ou non. A titre d'exemple, on décrit ci-après l'obtention d'un 15 monocristal, d'un aluminate selon l'invention par tirage Czochralski, technique bien connue de l'homme de L'art. La poudre d'aluminate mixte, obtenue par coprécipitation ou mélange intime puis traitement thermique, comme décrit ci-dessus, est après broyage placée dans un creuset 20 d'iridium puis portée à une température de fusion égale à 1810 C, à l'abri de l'air de manière à former un bain fondu. Un germe monocristallin de même composition que le bain fondu et taillé parallèlement, soit à la direction cristallographique dite c, soit à la direction dite a de la 2, maille hexagonale du composé, est alors amené au contact du bain liquide, puis remonté lentement vers le haut tout en étant animé d'un mouvement de rotation sur lui-même. Le monocristal est ainsi formé progressivement au bout du germe selon la direction imposée par celui-ci. Ce procédé a permis de fabriquer un grand nombre de monocristaux d'aluminates selon l'invention, de grandes dimensions, présentant l'effet laser. En particulier, il a permis La fabrication de monocristaux de formule (a) La xTrxM g 1_tA L11019t dans laquelle 35 Tr représente le praséodyme, l'holmium, l'erbium, le thulium, les couples cérium-néodyme, cériumpraséodyme, cérium-holmium, cérium-erbium, praséodyme-samarium, praséodyme-dysprosium, ou praséodyme-thulium. Dans ces aluminates, correspondant à v=y=u=z=O dans la 5 formule (I), le déficit en magnésium est compensé par des lacunes d'oxygène. Des exemples d'aluminates selon l'invention répondant à la formule (a) et réalisés sous forme de monocristaux sont donnés ci-après. La 0,95Pr 0,05 Mg0,75AL11 il018,75 La Ho Mg AI 0 0,95 0,05 0,75 l 18,75 La r Mg A O Lao 0,95Er 0,05Mg 0,75A 11 il018,75 Lao,95Tm 0,05Mg 0,75A111018,75 La Ce Nd Mg Al O 0,90 0,005 0,095 0,5 11 18,5 La Ce Ho Mg Al O 0,90 0,005 0,095 0,75 11 18,75 La Ce Er Mg Al O0 0,9 0,0,0025 0,0475 0,75 11 18,75 La Pr Sm Mg AI O 0,80 0,15 0,05 0,75 l 18,75 0ao,90 0,05 0,05 0,75 11 18, 75 La Pr y Mg AI O 0,90 0,05 0,05 0,75 11 18,75 Lao,9Pr Dy Mg AI O 0,83 0,15 0,02 0,75 11 18,75 La Pr Dy Mg AI O La0,73 0,25 0,02 0,75 11 18,75 La Pr 0,08Tm 0,02Mg 75Al11 0,90Pr0,08 0,02 0,75 il018,75 On a aussi réalisé sous forme de monocristaux, ayant des propriétés lasers, des aluminates selon L'invention répondant à t formule (b) La 1xTrxMg 1-zAL11+2z/3019 dans laquelle Tr représente le praséodyme, les couples cérium-néodyme, praséodyme5 europium divalent, néodyme-europium divalent. Dans ces aluminates, correspondant à y=v=t=u=O dans la formule (I), le déficit en magnésium est compensé par un excès d'aluminium. De même la conservation de la neutralité électrique 34 2+ Ou 3+ 2+ lors de l'utilisation des couples-Pr -Eu ou Eu, est assurée par l'adjonction d'une quantité d'aluminium égale à 2/3 de [Eu]. Comme exemples d'aluminates satisfaisant à la formule (b), réalisés sous forme monocristalline, on peut -citer: La Pr Mg AI.0 0,95Pr 0,05 0,5 11, 333 19 La0,90Ce 0,005 Nd 0,095Mg 5AL11,3330 19 2+ La Pr Eu 2+ Mg AI O 0,90 0,095 0,005 0,75 11,168 19 2+ La Nd Eu Ma Al 0 G,90 0,095Eu,005 0,75 11,168 19 On a aussi réalisé des monocristaux d'aluminates présentant l'effet laser et satisfaisant à la formule (c) (La Tr) Mg A L O -avec Tr représentant en 1-x x 1-v 1-t 11 19-t-3v/2 particulier le néodyme. Dans ces aluminates, correspondant dans la formule (I) à y=z=u=O, le déficit en lanthanide et en magnésium est compensé 30 par des lacunes d'oxygène. Comme exemples d'aluminates présentant la formule (c), on peut citer les composés suivants (La Nd O)oMgo,7AI O 0,90 0,10 0,8 0,75 11 18,45 (La 90 Nd 10)08 Mg08 A 185 0,90 0,10)0,8Mg0,8A il18,5 Comme autres monocristaux présentant L'effet Laser, iL a été réaLisé des aluminates satisfaisant à La formule (d) (La-x x 1-y Mg 1-zAL 1+y+2z/3019 dans laquelle Tr représente en 1-x x I-y 1-z ll+y+2z/3 19 particuLier Le néodyme ou Le praséodyme. Dans le cas du néodyme x 5 varie avantageusement de 0,1 à 0,5 (bornes comprises); y peut prendre' toutes les valeurs de O à 0,4 et z est de préférence compris entre 0,45 et 1. Dans ces aluminates, correspondant à v=t=u=O dans La formule (I), le déficit en lanthanide et en magnésium est 10 compensé par un excès d'aluminium. Comme exemples particuliers d'aluminates répondant à la formule (d), réalisés sous forme de monocristaux, on peut citer les composés suivants: (a P g A (Lao,95Pro 0,05 0,9 Mg0,5 A11,433 19 (La Nd) Mg A (La0,90Nd 0,10 0,7 0,8 A11,433 19 (La Nd) MG Al O 0,90 0,10 0,9 0,5 11,433 19 Le dernier composé présente une composition optimale. Il a pu être obtenu par la méthode de Czochralski à partir d'un bain présentant une composition très proche de celle du monocristal. En effet, cet aluminate présente une fusion dite 25 congruante. En outre, il est parfaitement bien adapté à la réalisation d'un laser de puissance continu émettant à 1054, 1082 ou 1320 nm. D'autres monocristaux d'aluminates selon l'invention présentant l'effet laser et répondant à la formule (e) (La Tr) MgAl11 O1 avec en particulier Tr représentant 1-x x 1-v il 19-3v/2 le néodyme, ont été fabriqués. Dans ces aluminates, correspondant à y=z=t=u=O dans la formule (I), le déficit en lanthanide est compensé par la présence de lacunes d'oxygène. Comme aluminates présentant la formule (e) on peut citer par exemple le composé (La Nd) MgAl11 O0 0,90 0,10 0,9 il 18,85Comme autres monocristaux d'aluminate présentant 5 l'effet laser, il a été fabriqué des composés répondant à la formule f) (La1.xTrx)1_yMgAl11+yO19 dans laquelle Tr représente en particulier le néodyme. Dans ces composés, correspondant à v=z=t=u=O dans la formule (I), le déficit en lanthanide est compensé par un excès 10 d'aluminium. Comme aluminates répondant à- la formule (f) on peut citer le composé (La Nd) MgAl o.1 0,90 0,10 0,85 11,15 19 On a aussi réalisé des monocristaux ayant des 15 propriétés lasers représentant la formule (g) La1 TrxMgAl11019 dans laquelle Tr représente le couple praséodyme-europium divalent ou le couple néodyme-europium divalent avec conservation de la neutralité électrique par l'adjonction de lacunes d'oxygène égales à 1/2LEu. Comme aluminates répondant à la formule (g) ci-dessus on peut citer par exemples les composés: 2+ La Pr Eu MgAU O et La0,95Pr 0,095Eu 0,005 MgA11 18,9975 et 25 La Nd Eu2+ MgAI 0 0,90 0,095 0,005 -11 18,9975 Dans tous les aluminates répondant aux formules a, b, c, d, e, f ou g, cidessus et contenant du néodyme il est possible de substituer une partie de l'aluminium par du chrome 30 afin d'augmenter le rendement de l'effet laser des aluminates correspondants. De même dans les aluminates répondant aux formules a, c, d, e ou f, ci-dessus, il est possible de substituer une partie 2+ de l'activateur laser (Pr, Nd) par Eu en conservant la 35 neutralité électrique par l'adjonction d'aluminium ou de lacune d'oxygène. - Comme aluminates contenant du chrome en tant que sensibilisateur Laser répondant à la formule óI), on peut citer par exemple: (La Ce d ' ACr O t 0,90Ce 0,005 Nd0,095 0,9Mg 0sA 11,383 Cro0,05019 et (La0,90Nd 0,10 0,9 Mg0,5 A11,383Cr 0,05 19 Ce dernier composé présente une composition optimale étant donné qu'il présente une fusion dite congruante. Ce matériau peut être réalisé sous forme de monocristaux de grandes dimensions par la méthode de Czochralski et être utilisé avantageusement comme émetteur laser dans un laser continu de puissance émettant à 1054, 1083 OU 1320 nm. 15 Par ailleurs, il a été réalisé des monocristaux d'aluminate selon l'invention ne contenant comme lanthanides que du lanthane, l'effet laser étant alors dû au chrome présent dans l'aluminate. Comme exemple d'aluminates ne contenant que du Lanthane 20 comme lanthanide on peut-citer l'aluminate de formule: Lao,9Mg 0,5 A11, 383Cr 0,05 19 Ce composé a l'avantage de présenter une fusion dite congruante et donc de pouvoir être réalisé sous forme de 25 monocristaux de grandes dimensions. L'émission laser de cet aluminate étant dO au chrome, ce composé peut être utilisé comme émetteur laser émettant dans le visible entre 680 et 800 nm. Etant donné la large bande d'émission du chrome, un tel composé peut être avantageusement 30 utilisé dans un laser de puissance accordable en longueur d'onde, fonctionnant en continu ou en impulsions. Sur la figure 1, on a représenté schématiquement un laser de puissance continu utilisant un monocristal d'aluminate selon l'invention. Ce laser comprend une cavité laser 2 contenant un barreau 4 d'aluminate selon l'invention disposé perpendiculairement à l'axe longitudinal 3 du laser. Ce barreau d'aluminate 4 présente par exemple la formule (La Nd) Mg Al - ou la formule 0,90 0,10 0 0,9,5 A11,433 19 ou a formue (La Nd) Mg AI C mtatdn 0,90 0,10 0,9 0,5 11,383 Cr0,05019 mettant dans l'infrarouge. Une source de lumière monochromatique 6, telle qu'un 10 laser à argon ou krypton ionisé, permet d'irradier le barreau d'aluminate 4, via une lentille de convergence 7, afin d'assurer le pompage optique du barreau 4. La cavité laser 2 se compose aussi d'une lentille convergente 8 transformant La lumière émise par le barreau 15 d'aluminate 4 en un faisceau de lumière parallèle qui est envoyé sur un miroir de sortie 10. Après réflexion sur ce miroir 10, le faisceau lumineux traverse à nouveau la lentille convergente 8 et le milieu amplificateur ou barreau d'aluminate 4. Le faisceau laser 20 amplifié est alors réfléchi par un miroir d'entrée dichroique 12 à proximité duqael est placé le barreau 4, ce miroir 12 étant transparent à la lumière émise par la source monochromatique 6 et opaque à celle émise par le monocristal d'aluminate 4. Le faisceau laser suffisamment amplifié dans la cavité 2 est alors envoyé vers l'extérieur du laser, via le miroir 10, qui est partiellement transparent à la lumière émise par le monocristal d'aluminate 4. Le remplacement du barreau 4 d'aluminate de néodymemagnésium par un aluminate selon l'invention de praséodyme- 30 magnésium, par exemple de formule: (La Pr) Mg AI 0 (La0,95 0,05 0 0,9,5 A11,433 19 conduit à un laser de puissance continu émettant dans le visible 35 et en particulier dans le jaune et le rouge. De la même façon, on peut utiliser un barreau d'aluminate contenant à la place du néodyme de l'holmium, de l'erbium, du thulium, combinés ou nonavec le cérium afin d'obtenir des lasers de puissance émettant dans une grande gamme de longueur d'onde. En particulier, l'utilisatio, d'un aluminate contenant de l'holmium permet l'émission d'un faisceau laser dont la longueur d'onde varie de 1,5 à 3 micromètres suivant la transition choisie. En outre, il est possible d'utiliser un barreau d'aluminate ne contenant comme lanthanide que du lanthane, présentant par exemple la formule La 9Mg,5Al11, 383Cr o,05019, en vue d'obtenir un laser de puissance continu, accordable en longueur d'onde dans une gamme allant de 680 à 800 nm. L'accordabilité en longueur d'onde peut être obtenue à l'aide d'un système de sélection en longueur d'onde 14 intercalé entre la lentille convergente 8 et le miroir de sortie 10 de la cavité laser 2, du type prisme à angle de Brewster ou filtre interférentiel formé de deux lames en matériau biréfringent. 20 Les aluminates selon l'invention peuvent aussi être utilisés sous forme monocristalline dans un laser de puissance émettant sous forme d'impulsions. A cet effet, on a représenté sur la figure 2, un laser de puissance pulsé, émettant dans l'infrarouge. 2 55 Ce laser puLsé comprend une cavité 14 contenant un barreau monocristallin 16 d'un aluminate selon l'invention disposé parallèlement à l'axe longitudinal 17 du laser. Cet aluminate présente par exemple la formule: La 1xNdxMg 1zA 11+2z/3019 avec 0,2xz0,5 et 0Oz lampes flash au xénon de forte intensité 18 et 20, de forme allongée, orientées aussi selon l'axe 17 du laser. Ces lampes assurent un pompage optique longitudinal du barreau d'aluminate 35 16. La cavité laser 14,se compose aussi d'une lame quart d'onde 22 transformant la lumière incidente polarisée linéairement, issue du barreau 16, en une lumière polarisée circulairement. Cette lame 22 est suivie d'un miroir plan 24 et d'un miroir conve 26 divergent. Après réflexion sur le miroir 26, le faisceau lumineux élargi, adapté et polarisé circulairement, traverse à nouveau la lame quart d'onde 22 produisant ainsi un faisceau polarisé verticalement qui balaye complètement le milieu amplificateur ou 10 barreau 16, en en extrayant le maximum d'énergie lumineuse. Le faisceau laser amplifié se propageant dans la direction d'un autre miroir 28 hautement réfléchissant concave, est interrompu par un prisme polariseur 30 éjectant le faisceau polarisé verticalement 32 hors de la cavité laser. Une lentille 15 convergente 34 permet l'obtention d'un faisceau de lumière parallèle. Ce laser pulsé est équipé d'un interrupteur électrooptique 36, plus généralement désigné sous le vocable anglo-saxon de "Q switch", disposé entre le miroir concave 38 et le polariseur de sortie 30. Lorsque cet interrupteur est fermé, c'est-à-dire qu'une tension lui est appliquée, le laser ne peut fonctionner. En effet, pendant que l'on "pompe", le milieu amplificateur avec les lampes 18 et 20, le polariseur 30 est transparent aux photons polarisés horizontalement et laisse 25 passer la lumière vers l'interrupteur 36. Celui-ci faisant tourner la direction de polarisation de 90 empêche le polariseur de transmettre cette lumière. Inversement, lorsqu'on ouvre l'interrupteur électrooptique 36, celui-ci n'altère plus la polarisation horizontale 30 issue du polariseur permettant ainsi à la cavité laser 14 d'amplifier la lumière émise par le barreau 16. Un diaphragme 38 peut être intercalé entre l'interrupteur et le polariseur pour canaliser la lumière laser. Comme précédemment, le barreau 16 à base de néodyme 35 peut être remplacé par un barreau à base de praséodyme, d'holmium, d'erbium, de thulium, combiné avec du cérium, répondant aux formules ci-dessus en vue d'obtenir d'autres lasers de puissance pulsé. Il convient simplement d'adapter le revêtement des miroirs 26 et 28 à la longueur d'onde d'émission laser recherchée. Pour obtenir un laser accordable en longueur d'onde, par exemple en utilisant un aluminate selon l'invention contenant du chrome comme activateur laser, un dispositif de sélection en longueur d'onde 40 tels que décrits ci-dessus doit être intercalé 10 entre la lame 22 et le miroir 24. Les lasers décrits ci-dessus n'ont bien entendu été. donnés qu'à titre illustratif, d'autres types de lasers pouvant être équipés -d'un monocristal d'un aluminate selon l'invention répondant à la formule (I). Les monocristaux des aluminates selon l'invention dans lequel Tr représente le néodyme peuvent être utilisés dans toutes les applications utilisant actuellement un émetteur laser du type YAG. En particulier, ces monocristaux peuvent être utilisés pour des lasers destinés à la découpe ou au marquage de matériau ainsi 20 que pour réaliser des soudures. La découpe de matériau est assurée par exemple en plaçant un aluminate monocristallin activé au néodyme dans la cavité d'un laser, tel que décrit précédemment, en orientant puis en focalisant à la surface du matériau la lumière issue du laser 25 afin de porter ce matériau localement à son point de fusion et d'assurer ainsi sa découpe au fur et à mesure qu'il se déplace dans le faisceau laser. En plus, des applications du type YAG, les aluminates selon l'invention contenant du néodyme présentent des 30 applications qui leur sont propres. En particulier un monocristal à base de néodyme selon l'invention peut être placé dans la cavité d'un laser munie d'un filtre sélectif permettant d'accorder la longueur d'onde de la lumière émise autour de 1, 082 micromètres. Cette lumière peut 35 alors être utilisée pour polariser les atomes d'un gaz (de L'hélium III ou IV par exemple). Dans le domaine de La fusion thermonucléaire, cette polarisation de l'hélium III ou IV peut être utilisée pour augmenter considérablement la probabilité de La réaction de fusion des D- H. e Un monocristal d'un aluminate à base de néodyme selon L'invention, à sa- longueur d'onde normale d'émission de 1,054 micromètres, peut avantageusement être utilisé comme oscillateur dans une chaîne laser à barreaux de verres phosphate ou 10 fluorophosphate activé au néodyme pour déclencher la réaction de fusion thermonucléaire. Dans le domaine de l'accélération de particules, la polarisation des atomes d'un gaz tel que l'hélium peut être utilisée pour réaliser des faisceaux d'ions polarisés, employés 15 dans les accélérateurs de particules. Dans le domaine de la magnétométrie et de la gyrométrie, l'utilisation d'un laser de puissance contenant un aluminate monocristallin à base de néodyme selon l'invention permet d'améliorer les performances des magnétomètres ou 20 gyroscopes à pompage optique existants notamment en ce qui concerne leur consommation, leur durée de vie et leur maniabilité. Dans ce cas particulier, les émetteurs lasers selon l'invention peuvent également déboucher sur le développement de nouveaux dispositifs magnétométriques ou gyroscopiques. On donne ci-après une application particulière de l'aluminate selon l'invention activé au chrome. Un monocristal de cet aluminate est placé dans une cavité laser comportant un élément dispersif (tel qu'un prisme ou un réseau) permettant d'accorder continOment la longueur d'onde 30 entre 680 et 800 nm. Ce dispositif peut être utilisé dans la détection de certains éléments de l'atmosphère terrestre. Pour cela, la longueur d'onde doit être choisie de manière à ce qu'elle corresponde à la bande d'absorption de l'espèce à détecter. L'affaiblissement de l'écho laser envoyé par un 35 obstacle est fonction de la quantité et de la nature de l'espèce contenue dans L'atmosphère. Ceci peut être utilisé par exemple pour La météorologie à distance. > REVENDICATIONS 1. ALuminate mixte de lanthanide-magnésium, caractérisé en ce que l'aluminate présente la formule suivante: (La Tr) Mg AI Cr 0 (La1-xTrx)1y-vM 1-z-tA 11-u+y+2z/3 ru 19-t-3v/2 dans laquelle Tr représente a) au moins un corps simple trivalent choisi parmi les lanthanides, l'yttrium et le scandium, ou b) au moins un couple de lanthanides formé d'un élément bivalent et 10 d'un élément trivalent avec conservation de la neutralité électrique par adjonction d'aluminium ou de lacunes d'oxygène, ou toute combinaison de ce(s) corps simple(s) et de ce(s) couple(s); x représente un nombre tel que O0x représente Y ou Sc, u soit ó0, que lorsque x=O, u soit *0 et que lorsque u=O, x soit a0; et en ce que l'aluminate est 20 monophasé et présente la structure de la magnétoplombite. 2. Aluminate mixte selon la revendication 1, caractérisé en ce que X est ó0 et Tr est choisi parmi le néodyme, le praséodyme, l'erbium, l'holmium, le thulium, les couples néodyme europium divalent, praséodyme-europium divalent 25 et les couples cérium-néodyme, cérium-praséodyme, praséodymesamarium, praséodyme-dysprosium, praséodyme-thulium, cérium-. erbium, cérium-holmium. 3. Aluminate mixte selon la revendication 1, caractérisé en ce que x=O. 4. Aluminate mixte selon la revendication 1 ou 2, caractérisé en ce que Tr représente le néodyme, et x va de 0,2 à 0,5. 5. A luminate mixte selon la revendication 1 ou 2, caractérisé en ce que Tr représente le néodyme, et x est voisin de 0,1. 6. Aluminate mixte selon l'une quelconque des revendications 1, 2 et 5, caractérisé en ce qu'il présente la formule suivante (La0,90Nd 0,10) 0,90Mg,5A 11,433 019' 7. Aluminate mixte selon l'une quelconque des revendications 1, 2 et 5, caractérisé en ce qu'il présente la 10 formule suivante: (La Nd > M I C 0,90 0,10 0,9Mg 0,5 A11,383Cr 0,05 19' 8. Aluminate mixte selon l'une quelconque des 15 revendications 1 à 3, caractérisé en ce qu'il présente la formule suivante: (a Ce Nd) M AI Cr 0O (La0,90 0,005 0,095 0,9Mg 0,5 A11,383 0,05 19 9. Aluminate mixte selon l'une quelconque des revendications 1 à 3, caractérisé en ce qu'il présente la formule suivante: La Mg AI Cr O LaO 0,5 Al11,383Cr 0,05 19 10. Laser émettant dans l'infrarouge, caractérisé en ce qu'il comprend un monocristal d'un aluminate mixte selon l'une quelconque des revendications 2, 4, 7, 8 dans Lequel Tr représente au moins en partie le néodyme, l'holmium ou l'erbium. 30 11. Laser accordable entre 680 et 800 nm, caractérisé en ce qu'il comprend un monocristal d'un aluminate mixte selon la revendication 3 ou 9. 12. Laser émettant dans Le visible, caractérisé en ce qu'il comprend un monocristal d'un aluminate mixte selon la 35 revendication 1 ou 2, dans lequel Tr représente au moins en partie le praséodyme.